(57)【要約】      （修正有）【課題】金属粉末等の無機粉末に対する界面活性剤の吸着性を簡便な方法で定量的に評価する方法を提供する。【解決手段】界面活性剤を含んだ有機溶剤に測定対象としての金属粉末又はセラミック粉末からなる無機粉末を混合することで該無機粉末の表面に該界面活性剤を吸着させる吸着工程と、該界面活性剤が吸着した無機粉末を固液分離により除去して得た液相側をＦＴ−ＩＲ法により分析して赤外吸収スペクトルの吸光度を求め、該吸光度を予め作成した吸光度と界面活性剤濃度との関係を示す検量線に照合して該無機粉末の表面に吸着した界面活性剤の吸着量を求める定量工程とを含む。【選択図】図２
2020193373.tif 000002
【特許請求の範囲】
【請求項１】
界面活性剤を含んだ有機溶剤に測定対象の無機粉末を混合することで該無機粉末の表面に該界面活性剤を吸着させる吸着工程と、該界面活性剤が吸着した無機粉末を固液分離により除去して得た液相側をＦＴ−ＩＲ法により分析して赤外吸収スペクトルの吸光度を求め、該吸光度を予め作成した吸光度と界面活性剤濃度との関係を示す検量線に照合して該無機粉末の表面に吸着した界面活性剤の吸着量を求める定量工程とを含むことを特徴とする界面活性剤の吸着量の測定方法。
【請求項２】
前記無機粉末が金属粉末又はセラミック粉末であることを特徴とする、請求項１に記載の界面活性剤の吸着量の測定方法。
【請求項３】
前記有機溶剤が前記界面活性剤に対して相溶性を有していることを特徴とする、請求項１又は２に記載の界面活性剤の吸着量の測定方法。
【請求項４】
前記赤外吸収スペクトルの吸光度が、前記有機溶剤のエステルのＣ−Ｏ伸縮を示すピーク強度で表わされることを特徴とする、請求項１乃至３のいずれか１項に記載の界面活性剤の吸着量の測定方法。
【発明の詳細な説明】
【技術分野】
【０００１】
本発明は無機粉末表面における界面活性剤の吸着量を測定する方法に関するものである。
【背景技術】
【０００２】
近年、スマートフォンなどの電子機器が急速に普及すると共にますます高機能化、小型化しており、これに伴い該電子機器に数多く搭載されている積層セラミックコンデンサ（ＭｕｌｔｉＬａｙｅｒ  Ｃｅｒａｍｉｃ  Ｃａｐａｃｉｔｏｒ、以下、ＭＬＣＣとも称する）においても、そのセラミック誘電体層や内部電極層をより一層薄層化して小型化、高容量化することが求められている。例えば、上記内部電極層においては、その厚みが従来の数μｍレベルからサブミクロンレベルに薄層化される傾向にあり、これに伴い内部電極用の電極材料である導電性粉末の粒径の微細化が進められている。
【０００３】
しかしながら、粉体の粒径が小さくなると、単位体積当たりの表面積が増大するので粒子表面の性質が支配的となり、特に粒子がサブミクロンレベルになると、粒子同士が分子間力や静電気力などの力により付着して粗大な凝集体を形成しやすくなる。このような凝集体が導電性粉末内に存在すると、積層セラミックコンデンサ製造時においてそれらが凸状部を形成し、場合によってはセラミック誘電体層を突き破って内部電極層間でショートを引き起こすおそれがある。
【０００４】
上記の凝集体は、内部電極層形成用の導電性ペーストの原材料として使用する金属微粉を含有する有機溶媒スラリー内に多く含まれている。すなわち、上記の導電性ペーストは、先ず有機溶媒に樹脂を溶解させたビヒクル中に金属微粉を混練することで上記金属微粉を含有する有機溶媒スラリーを調製した後、該有機溶媒スラリーにバインダー樹脂を添加して混練することで作製されるが、該金属微粉は一般に湿式製造法により生成されるため、該湿式製造法が有する乾燥工程において金属粒子の凝集が促進されやすい。
【０００５】
そこで、金属粉末を含有する有機溶媒スラリー内に凝集体が含まれるのを抑制するため、表面に界面活性剤を吸着させた金属粉末を用いることがある。例えば特許文献１には、積層セラミックコンデンサの内部電極用に用いられるニッケル超微粉スラリーの調製時に、酸型の界面活性剤を用いることで該ニッケル超微粉の凝集を防止する技術が開示されている。
【０００６】
具体的には、この特許文献１の技術は、先ず、所定の金属超微粉濃度を有する金属超微粉水スラリーに陰イオン界面活性剤を所定の割合で添加し、これをプロセスホモジナイザー等で分散処理して該金属超微粉の凝集体を一次粒子にまで分散させる。その後、有機溶媒として例えばターピネオールを所定量添加して混合する。これにより、金属超微粉を含むターピネオール層が連続層となって沈殿物を形成するので、静置した際に形成される上澄み層としての水相を分離除去することで、金属超微粉有機溶媒スラリーを得るものである。
【先行技術文献】
【非特許文献】
【０００７】
【特許文献１】特開２００６−０６３４４１号公報
【発明の概要】
【発明が解決しようとする課題】
【０００８】
上記特許文献１のように、界面活性剤を添加した後に分散処理により有機溶媒スラリー中の金属微粉の凝集体を一次粒子にまで分散させる場合は、分散処理後の金属粉末が再び凝集することを防止するため、金属粉末表面に適度な量の界面活性剤を吸着させる必要がある。従って、金属粉末表面における界面活性剤吸着量を定量的に把握することが望ましい。また、導電体ペーストには共材としてセラミック粉末を含有させることがあり、この場合も該セラミック粉末の分散性を高めるため、その表面における界面活性剤吸着量を定量的に把握することが望ましい。特定の界面活性剤が金属粉末表面やセラミック粉末表面にどのくらい吸着したか分析する方法として、高速液体クロマトグラフィーによる分析が考えられる。
【０００９】
しかしながら、高速液体クロマトグラフィーによる分析では、得られたピークの解析などに熟練を要する上、カラムの取扱いにかなりの手間と時間を要する。更に、高速液体クロマトグラフィーは定期的なメンテナンスも必要になる。よって、上記した金属粉末やセラミック粉末等の無機粉末表面における界面活性剤の吸着量を、より簡便に測定する方法が求められている。
【課題を解決するための手段】
【００１０】
本発明者らは、上記実情に鑑み、無機粉末表面における界面活性剤の吸着量の評価方法について鋭意検討を重ねた結果、フーリエ変換赤外分光法（Ｆｏｕｒｉｅｒ  Ｔｒａｎｓｆｏｒｍ  Ｉｎｆｒａｒｅｄ  Ｓｐｅｃｔｒｏｓｃｏｐｙ、以下、ＦＴ−ＩＲとも称する）を用いると、測定対象物質に赤外線を照射した時に、該測定対象物質中の特定の分子の運動エネルギーに相当するエネルギーが吸収され、物質固有の赤外吸収スペクトルが現れると共に、スペクトルのピーク強度（吸光度）から該特定の分子の定量分析が可能になるため、この手法を界面活性剤の吸着量の定量化に利用し得るとの着想を得た。
【００１１】
そこで、更に検討を進めた結果、界面活性剤を含んだ有機溶剤に無機粉末を混合させる前と後のそれぞれの該有機溶剤の赤外吸収スペクトルを調べたところ、吸光度の指標となるピーク強度に顕著な差異が生じており、よってこれらピーク強度の変化量から無機粉末表面に吸着した界面活性剤の量を簡便かつ精度良く求めることができることを見出し、本発明を完成するに至った。なお、吸光度とは、ある物体を光が通った際に強度がどの程度弱まるかを示す無次元量のことである。
【００１２】
すなわち、本発明に係る界面活性剤の吸着量の測定方法は、界面活性剤を含んだ有機溶剤に測定対象の無機粉末を混合することで該無機粉末の表面に該界面活性剤を吸着させる吸着工程と、該界面活性剤が吸着した無機粉末を固液分離により除去して得た液相側をＦＴ−ＩＲ法により分析して赤外吸収スペクトルの吸光度を求め、該吸光度を予め作成した吸光度と界面活性剤濃度との関係を示す検量線に照合して該無機粉末の表面に吸着した界面活性剤の吸着量を求める定量工程とを含むことを特徴としている。
【発明の効果】
【００１３】
本発明によれば、無機粉末表面における界面活性剤の吸着量を簡便に測定することができる。
【図面の簡単な説明】
【００１４】
【図１】本発明の実施形態に係る界面活性剤の吸着量の測定方法の手順を示すフロー図である。
【図２】図１の手順に沿って、評価対象の無機粉末表面における界面活性剤の吸着量を検量線を用いて求める方法を示した図である。
【図３】実施例１Ａ〜１Ｄで用いた界面活性剤濃度と吸光度との関係を示す検量線をこれら実施例１Ａ〜１Ｄの測定結果と共に示したグラフである。
【図４】実施例２Ａ〜２Ｄで用いた界面活性剤濃度と吸光度との関係を示す検量線をこれら実施例２Ａ〜２Ｄの測定結果と共に示したグラフである。
【図５】実施例３Ａ〜３Ｄで用いた界面活性剤濃度と吸光度との関係を示す検量線をこれら実施例３Ａ〜３Ｄの測定結果と共に示したグラフである。
【発明を実施するための形態】
【００１５】
以下、本発明の実施形態に係る無機粉末表面における界面活性剤吸着量の測定方法について詳細に説明する。この本発明の実施形態に係る界面活性剤吸着量の測定方法は、界面活性剤を含んだ有機溶剤に測定対象の無機粉末を混合することで該無機粉末の表面に該界面活性剤を吸着させる吸着工程と、該吸着工程後のスラリーを固液分離して得た液相側をＦＴ−ＩＲ法により分析して赤外吸収スペクトルの吸光度を求め、該吸光度を予め作成した吸光度と界面活性剤濃度との関係を示す検量線に照合して該無機粉末の表面に吸着した界面活性剤の吸着量を求める定量工程とを含んでいる。以下、界面活性剤の吸着量の検量線を作成する工程について先ず説明し、次に図１を参照しながら上記の吸着工程及び定量工程の各々について詳細に説明する。
【００１６】
１．検量線作成工程
検量線作成工程では、先ず所定の有機溶剤と界面活性剤とを用意し、界面活性剤を含まない有機溶剤のみのブランクの基準試料と、有機溶剤に界面活性剤が様々な含有率で含有された複数の基準試料とを調製する。これら複数の基準試料（標準試料）の界面活性剤の含有率は、例えば界面活性剤と有機溶剤との混合物全体に対して、界面活性剤の含有率（界面活性剤濃度）が５質量％、１０質量％、及び２０質量％の３種類程度の基準試料を調製するのが好ましい。上記の界面活性剤を有機溶剤に混合する際は、自公転ミキサー等の混合機や撹拌機を用いて十分に混合するのが好ましい。
【００１７】
次に、上記の界面活性剤を含有する複数の基準試料（界面活性剤の含有率５質量％、１０質量％、及び２０質量％）及びブランクの基準試料（界面活性剤の含有率０質量％）の各々に対して、ＦＴ−ＩＲ法により吸光度測定を行う。基準試料中の界面活性剤の含有率が増加すると、これに反比例して基準試料中の有機溶剤の含有率が低下する。一方、基準試料に対してＦＴ−ＩＲ法により吸光度の測定を行った場合、赤外吸収スペクトルの吸収ピーク強度は基準試料の組成や濃度に影響されるため、有機溶剤が例えばアセテート系溶剤の場合は、該有機溶剤が有するエステルのＣ−Ｏ伸縮による赤外吸収スペクトルの吸収ピークの減衰が生じる。すなわち、界面活性剤を含有しない有機溶剤のみの基準試料（ブランク）から界面活性剤の含有量を増やしていくと、吸収ピークがより大きく減衰していくので、界面活性剤の濃度（含有量）とＦＴ−ＩＲ法により測定した吸光度との間に直線的な負の相関関係が認められる。よって、これら吸光度と界面活性剤濃度との関係をグラフ上にプロットすることで検量線が得られる。
【００１８】
（界面活性剤）
上記のようにして作成される検量線は、界面活性剤の種類により上記グラフ上の傾きに差は生じるものの、界面活性剤の種類には特に限定はなく、例えば酸系の界面活性剤（酸系有機分散剤とも称する）や塩基系の界面活性剤において上記の直線的な負の相関関係を示す検量線を作成することができる。上記の酸系の界面活性剤としては、例えばアミド結合を有するアミノ酸や炭素数１１以上の高級脂肪酸、又はそれらの誘導体から選ばれる１種以上を挙げることができる。
【００１９】
前者のアミド結合を有するアミノ酸としては、グリシンと高級脂肪酸とがアミド結合したアミド化合物を挙げることができ、例えば、グリシンとオレイン酸とのアミド化合物であるオレオイルザルコシンを好適に用いることができる。この場合、オレオイルザルコシンのオレイン酸をステアリン酸に変えた化合物でも構わない。あるいは、オレイン酸をラウリン酸、ミリスチン酸、ペンタデシル酸、パルミチン酸、パルミトレイン酸、マルガリン酸、バクセン酸、リノール酸、アラキジン酸、アラキドン酸、ベヘン酸、リグノセリン酸などに変えてもよい。
【００２０】
上記のアミド結合を有するアミノ酸は、不飽和カルボン酸でも飽和カルボン酸でもよい。また、後者の炭素数１１以上の高級脂肪酸に用いる高級脂肪酸も、不飽和カルボン酸でも飽和カルボン酸でもよい。このような高級脂肪酸としては、ラウリン酸、ステアリン酸、オレイン酸、ミリスチン酸、ペンタデシル酸、パルミチン酸、パルミトレイン酸、マルガリン酸、バクセン酸、リノール酸、アラキジン酸、アラキドン酸、ベヘン酸、リグノセリン酸等の炭素数１１以上の高級脂肪酸を挙げることができる。
【００２１】
一方、塩基系の界面活性剤としては、炭素数１０以上の高級アミンやロジンアミンが望ましい。前者の高級アミンは、不飽和炭素結合を有していても有していなくてもよく、例えばラウリルアミン、ミリスチルアミン、セチルアミン、ステアリルアミン、オレイルアミン等を挙げることができる。
【００２２】
（有機溶剤）
上記の検量線の作成に用いる有機溶剤は、ＦＴ−ＩＲ法による吸光度の測定の際に赤外吸収スペクトルに吸収ピーク強度が生じるものであれば特に限定はなく、アセテート系溶剤及びグリコールエーテル系溶剤のうちの少なくとも一方を含むのが好ましく、アセテート系溶剤がより好ましい。また、この有機溶剤は、上記の界面活性剤に対して相溶性を有していることが好ましい。
【００２３】
前者のアセテート系溶剤としては、例えば、ジヒドロターピニルアセテート、イソボルニルアセテート、イソボルニルプロピネート、イソボルニルブチレート及びイソボルニルイソブチレートから選ばれる少なくとも１種のアセテート系溶剤Ａが好ましい。これらの中ではイソボルニルアセテートがより好ましい。上記有機溶剤がアセテート系溶剤Ａを含む場合、該アセテート系溶剤Ａの含有率は、有機溶剤全体に対して９０質量％以上１００質量％以下が好ましく、１００質量％がより好ましい。
【００２４】
また、上記有機溶剤は、上記のアセテート系溶剤Ａに、エチレングリコールモノブチルエーテルアセテート、及びジプロピレングリコールメチルエーテルアセテートから選ばれる少なくとも１種のアセテート系溶剤Ｂを含んでいてもよい。このようなアセテート系溶剤Ａとアセテート系溶剤Ｂとの混合溶剤を用いることで、バインダー樹脂を添加してＭＬＣＣの内部電極層形成用の導電性ペーストを調製する際、その粘度調整が容易になる上、該導電性ペーストの乾燥スピードを速くすることができる。
【００２５】
上記有機溶剤に上記アセテート系溶剤Ａとアセテート系溶剤Ｂとの混合液を用いる場合、該有機溶剤全体に対するアセテート系溶剤Ａの含有率は５０質量％以上９０質量％以下が好ましく、６０質量％以上８０質量％以下がより好ましい。また、アセテート系溶剤Ｂの含有率は１０質量％以上５０質量％以下が好ましく、２０％以上４０質量％以下がより好ましい。
【００２６】
一方、後者のグリコールエーテル系溶剤としては、例えば、ジエチレングリコールモノ−２−エチルヘキシルエーテル、エチレングリコールモノ−２−エチルヘキシルエーテル、ジエチレングリコールモノヘキシルエーテル、エチレングリコールモノヘキシルエーテルなどの（ジ）エチレングリコールエーテル類、プロピレングリコールモノメチルエーテル、プロピレングリコールモノエチルエーテル、プロピレングリコールモノプロピルエーテル、プロピレングリコールモノブチルエーテルなどのプロピレングリコールモノアルキルエーテル類などが挙げられる。中でも、プロピレングリコールモノアルキルエーテル類が好ましく、プロピレングリコールモノブチルエーテルがより好ましい。
【００２７】
有機溶剤がこれらグリコールエーテル系溶剤を含む場合、前述したバインダー樹脂との相溶性に優れ、かつ乾燥性に優れるので好ましい。有機溶剤がグリコールエーテル系溶剤を含む場合は、有機溶剤全体に対するグリコールエーテル系溶剤の含有率は２５質量％以上でもよく、５０質量％以上でもよく、グリコールエーテル系溶剤のみでもよい。また、グリコールエーテル系溶剤は、１種単独で用いてもよく、２種以上を併用してもよい。
【００２８】
また、上記の有機溶剤は、上記アセテート系溶剤及びグリコールエーテル系溶剤以外の他の有機溶剤を含んでもよい。この他の有機溶剤には特に限定はなく、上記バインダー樹脂を溶解することができる公知の有機溶剤を用いることができる。他の有機溶剤としては、例えば、酢酸エチル、酢酸プロピル、酢酸イソブチル、酢酸ブチルなどの酢酸エステル系溶剤、メチルエチルケトン、メチルイソブチルケトンなどのケトン系溶剤、ターピネオール、ジヒドロターピネオールなどのテルペン系溶剤、トリデカン、ノナン、シクロヘキサンなどの脂肪族系炭化水素溶剤などが挙げられる。中でも、脂肪族系炭化水素溶剤が好ましく、脂肪族系炭化水素溶剤のうちミネラルスピリットがより好ましい。なお、他の有機溶剤は、１種類を用いてもよく、２種類以上を用いてもよい。
【００２９】
２．界面活性剤吸着工程
次に、本発明の実施形態に係る測定方法が有する界面活性剤の吸着工程について図１を参照しながら説明する。この吸着工程は、界面活性剤を含んだ有機溶剤に測定対象の無機粉末を混合することで該無機粉末の表面に該界面活性剤を吸着させるものである。具体的には、先ず、上記の検量線作成工程で用いた基準試料と同じ種類の測定用試料を用意する（図１のＳ１）。この測定用試料に対して、所定の界面活性剤濃度となるように秤量した界面活性剤を添加して混合する（図１のＳ２）。この界面活性剤濃度は、上記検量線の適用範囲内となるようにするのが好ましく、具体的には界面活性剤濃度が５〜２５質量％程度の範囲内に収まるのが好ましい。なお、図１では界面活性剤の濃度を１０質量％にした場合が例示されている。この測定用試料に評価対象となる無機粉末を秤量して添加する（図１のＳ３）。そして、添加した無機粉末を測定用試料中に十分に分散させる。
【００３０】
上記の無機粉末を分散させる方法には特に限定はないが、超音波水槽内で超音波を発振して分散させる方法や、自公転ミキサーを用いて分散させる方法が好ましい。この分散処理により、無機粉末中に凝集体が存在する場合は、これを一次粒子にまで分散させることができ、得られた一次粒子の表面に界面活性剤を吸着させることが可能となる。この分散処理後は、一定時間静置させて無機粉末表面への界面活性剤の吸着を安定化させる。該一定時間の経過後は、好適には遠心分離機等の固液分離装置を用いて、該界面活性剤が吸着した無機粉末を分離除去し、測定用試料として液相側を回収する。
【００３１】
３．界面活性剤定量工程
この定量工程は、上記にて回収した液相側をＦＴ−ＩＲ法により分析して赤外吸収スペクトルの吸光度を求め、該吸光度を予め作成した吸光度と界面活性剤濃度との関係を示す検量線に照合して該無機粉末の表面に吸着した界面活性剤の吸着量を求めるものである。すなわち、無機粉末に界面活性剤が吸着すると、該吸着した界面活性剤は無機粉末と共に遠心分離によって液相分から分離除去される。そのため、回収した測定用試料溶液は、上記無機粉末を混合する前の基準試料に比べて有機溶剤の含有率が界面活性剤の吸着量分だけ増加している（図１のＳ４）。従って、赤外吸収スペクトルの吸収ピーク強度も界面活性剤の吸着量分だけ大きくなる。なお、図１では無機粉末表面への吸着により測定用試料中の界面活性剤の濃度が１０質量％から７質量％に減少したので、測定用試料中の有機溶媒の濃度が９０質量％から９３質量％に増大した例が示されている。
【００３２】
このことを利用して、界面活性剤の吸着量が未知の無機粉末を添加して得られた測定用試料の吸光度を測定し、その測定結果を予め作成した上記検量線に照合することで、無機粉末に吸着した界面活性剤の量を定量評価することが可能となる。この一連の手順を図２に示す検量線のグラフを用いて説明する。先ず界面活性剤濃度が既知の測定用試料（図１のＳ２）に所定の添加割合で無機粉末を添加して該無機粉末表面に界面活性剤を吸着させた後（図１のＳ３）、該界面活性剤が吸着した無機粉末を除去し、得られた液相側（図１のＳ４）の吸光度をＦＴ−ＩＲ法で測定し、その測定結果を上記既知の界面活性剤濃度の線上にプロットする（図２の点Ａ）。
【００３３】
この点Ａを検量線に到達するまでブランク側に向けてｘ軸に平行にシフトさせる。そして、上記到達した検量線上の点（図２の点Ｂ）における界面活性剤濃度を読み取る。この点Ｂの界面活性剤濃度が、吸着により界面活性剤が減少した後の測定用試料の界面活性剤濃度に該当する。すなわち、無機粉末に吸着した界面活性剤量は、上記点Ａの界面活性剤濃度と点Ｂの界面活性剤濃度との濃度差Δとして求められる。
【００３４】
（無機粉末）
本発明の実施形態の測定方法が対象とする無機粉末は、金属粉末又はセラミック粉末である。金属粉末は例えばＭＬＣＣの内部電極層に用いられる導電性粉末であり、Ｎｉ、Ｐｄ、Ｐｔ、Ａｕ、Ａｇ、Ｃｕ、及びこれらの合金から選ばれる１種以上の粉末を挙げることができる。これらの中では、導電性、耐食性、及びコストの観点から、Ｎｉ又はその合金の粉末が好ましい。
【００３５】
Ｎｉ合金としては、例えば、Ｍｎ、Ｃｒ、Ｃｏ、Ａｌ、Ｆｅ、Ｃｕ、Ｚｎ、Ａｇ、Ａｕ、Ｐｔ及びＰｄからなる群より選択される１種以上の元素とＮｉとの合金を挙げることができる。Ｎｉ合金におけるＮｉの含有量は、例えば５０質量％以上であり、８０質量％以上であるのが好ましい。また、Ｎｉ粉末は、脱バインダー処理の際、バインダー樹脂の部分的な熱分解による急激なガス発生を抑制するために、数百ｐｐｍ程度のＳを含んでもよい。
【００３６】
導電性粉末の平均粒径は、好ましくは０.０５μｍ以上１.０μｍ以下であり、より好ましくは０.１μｍ以上０.５μｍ以下である。導電性粉末の平均粒径が上記範囲である場合、薄膜化した積層セラミックコンデンサの内部電極用ペーストとして好適に用いることができ、例えば、乾燥膜の平滑性及び乾燥膜密度が向上する。平均粒径は、走査型電子顕微鏡（ＳＥＭ）による観察から求められる値であり、粒度分布における積算値５０％の粒径をいう。
【００３７】
セラミック粉末としては特に限定はなく、例えば、積層セラミックコンデンサの内部電極用ペーストに用いられるＢａやＴｉを含むペロブスカイト型酸化物を挙げることができ、特に、チタン酸バリウム（ＢａＴｉＯ３）が好適に用いられる。また、セラミック粉末として該チタン酸バリウムを主成分とし、酸化物を副成分として含むセラミック粉末を用いてもよい。この場合の酸化物としては、Ｍｎ、Ｃｒ、Ｓｉ、Ｃａ、Ｂａ、Ｍｇ、Ｖ、Ｗ、Ｔａ、Ｎｂ及び１種類以上の希土類元素の酸化物を挙げることができる。更に、チタン酸バリウム（ＢａＴｉＯ３）のＢａ原子やＴｉ原子を他の原子、例えば、Ｓｎ、Ｐｂ、Ｚｒなどで置換したペロブスカイト型酸化物強誘電体のセラミック粉末でも構わない。
【００３８】
内部電極用ペーストにおいては、焼結工程における誘電体層と内部電極層との界面での収縮のミスマッチによるクラック発生を抑制するため、積層セラミックコンデンサのグリーンシートを構成する誘電体セラミック粉末と同一組成の粉末が共材として用いられることがあり、かかる共材としてのセラミック粉末でも構わない。このようなセラミック粉末としては、上記以外に、例えば、ＺｎＯ、フェライト、ＰＺＴ、ＢａＯ、Ａｌ２Ｏ３、Ｂｉ２Ｏ３、Ｒ（希土類元素）２Ｏ３、ＴｉＯ２、Ｎｄ２Ｏ３などの酸化物が挙げられる。なお、セラミック粉末は、１種類を用いてもよく、２種類以上を用いてもよい。
【００３９】
セラミック粉末の平均粒径は、例えば、０.０１μｍ以上０.５μｍ以下であり、好ましくは０.０１μｍ以上０.３μｍの範囲以下である。セラミック粉末の平均粒径が上記範囲内であれば、内部電極用ペーストとして用いた場合、十分に細く薄い均一な内部電極を形成することができる。なお、上記の平均粒径は、走査型電子顕微鏡（ＳＥＭ）による観察から求められる値であり、粒度分布における積算値５０％の粒径をいう。
【００４０】
上記導電性粉末の上記有機溶剤に対する添加量は、ＭＬＣＣの内部電極層形成用の導電性ペーストを調製する際は、導電性及び分散性を高めるため、導電性粉末１００質量部に対して有機溶剤が５０質量部以上１３０質量部以下となるように添加するのが一般的であるが、本発明の実施形態の界面活性剤吸着量の測定方法では、導電性粉末１００質量部に対して有機溶剤が５質量部以上２５質量部以下となるように添加するのが好ましい。
【００４１】
なお、上記のＭＬＣＣの内部電極層形成用の導電性ペーストの調製において、有機溶剤が主溶剤としてグリコールエーテル系溶剤を含み、副溶剤として脂肪族系炭化水素溶剤を含む場合は、該グリコールエーテル系溶剤は、導電性粉末１００質量部に対して３０質量部以上５０質量部以下であるのが好ましく、４０質量部以上５０質量部以下であるのがより好ましい。また、該導電性ペーストの調製において、脂肪族系炭化水素溶剤は、導電性粉末１００質量部に対して２０質量部以上８０質量部以下であるのが好ましく、２０質量部以上４０質量部以下であるのがより好ましい。
【００４２】
上記セラミック粉末の上記有機溶剤に対する添加量は、ＭＬＣＣの内部電極層形成用の導電性ペーストを調製する際は、導電性粉末１００質量部に対してセラミック粉末が１質量部以上３０質量部以下となるように添加するのが一般的であるが、本発明の実施形態の界面活性剤吸着量の測定方法では、セラミック粉末１００質量部に対して有機溶剤が５質量部以上２５質量部以下となるように添加するのが好ましい。次に、本発明の実施例を用いて、無機粉末に吸着した分散剤量の定量評価方法について更に詳細に説明するが、本発明は、これら実施例によって限定されるものではない。
【実施例】
【００４３】
（実施例１Ａ）
評価対象の無機粉末として湿式法で作製した住友金属鉱山株式会社製のニッケル粉末（以下、湿式ニッケル粉末）を用意し、これを界面活性剤としてのアミノ酸系分散剤を含んだイソボルニルアセテートに混合して該無機粉末の表面に該界面活性剤を吸着させた。そして、該該無機粉末の表面に吸着した界面活性剤の吸着量を予め作成した吸光度と界面活性剤濃度との関係を示す検量線を用いて求めた。以下、検量線作成工程、吸着工程、及び定量工程の順に具体的に説明する。
【００４４】
＜検量線の作成工程＞
先ず、イソボルニルアセテート及びアミノ酸系分散剤を秤量し、アミノ酸系分散剤の濃度（界面活性剤濃度がそれぞれ０質量％、５質量％、１０質量％、２０質量％の４種類の基準試料を作製した。これら基準試料の各々を自公転ミキサーで２０００ｒｐｍの回転速度で４分間混合した後、これら４種類の基準試料に対してＦＴ−ＩＲ  Ｓｐｅｃｔｒｏｍｅｔｅｒ（ＰｅｒｋｉｎＥｌｍｅｒ社製、型式：ＦｒｏｎｔｉｅｒＧｏｌｄ）の全反射吸収法で赤外吸収スペクトル測定を行った。
【００４５】
上記ＦＴ−ＩＲの測定モードはＡ（吸収）反射を選択し、スキャンの分解能を４ｃｍ−１、積算回数を８回とし、ＣＯ２／Ｈ２Ｏの影響は排除した。測定後のベースライン補正はポイントを７点取ることで行った（３７５０、３５００、２５００、２３００、２０００、１５８０、７６８ｃｍ−１）。吸光度の測定結果は０.６３（界面活性剤濃度０質量％）、０.５９（界面活性剤濃度５質量％）、０.５６（界面活性剤濃度１０質量％）、０.４９（界面活性剤濃度２０質量％）であった。これらの結果をグラフ上にプロットして直線で結ぶことで図３に示す検量線を作成した。
【００４６】
＜界面活性剤の吸着工程＞
次に、別途用意したイソボルニルアセテート及びアミノ酸系分散剤を、アミノ酸系分散剤の濃度（含有率）が５質量％となるように秤量して調合した。また、容量１００ｍＬのガラスビーカーに、メトラーにて秤量した上記湿式ニッケル粉末を２２.５ｇ投入し、そこにメトラーにて秤量した上記調合した混合液を３ｇ添加して評価用スラリーを作製した。得られた評価用スラリーを自公転ミキサーで２０００ｒｐｍの回転速度で１分間分散混合した後、１日間静置することによりアミノ酸系分散剤を湿式ニッケル粉末に十分に吸着させた。この１日間の経過後、該評価用スラリーを遠沈管に入れて遠心分離機にて６０００回転で１０分間遠心分離することを２回繰り返し、アミノ酸系分散剤が吸着した湿式ニッケル粉末を分離除去して、該ニッケル粉末を含有していない上澄み液を測定用試料としてサンプリングした。
【００４７】
＜界面活性剤の定量工程＞
上記測定用試料の吸光度を、上記検量線作成時と同様のＦＴ−ＩＲ  Ｓｐｅｃｔｒｏｍｅｔｅｒ（ＰｅｒｋｉｎＥｌｍｅｒ社製、型式：ＦｒｏｎｔｉｅｒＧｏｌｄ）を用いて同様の全反射吸収法の条件で測定した。すなわち、測定モードはＡ（吸収）反射を選択し、スキャンの分解能を４ｃｍ−１、積算回数を８回とし、ＣＯ２／Ｈ２Ｏの影響は排除した。測定後のベースライン補正はポイントを７点取ることで行った（３７５０、３５００、２５００、２３００、２０００、１５８０、７６８ｃｍ−１）。
【００４８】
上記の測定結果を図３のグラフの界面活性剤濃度５質量％の直線上にプロットした。このプロットした点（界面活性剤濃度５質量％）をｘ軸に平行にシフトさせて検量線に到達する（界面活性剤濃度２.９質量％）までの界面活性剤濃度の変化、すなわち湿式ニッケル粉末に吸着したアミノ酸系分散剤濃度は２.１質量％となる。使用した測定用試料は３ｇであるので、本実施例１Ａで湿式ニッケル粉末に吸着したアミノ酸系分散剤量は３ｇ×２.１÷１００＝０.０６ｇと算出することができる。
【００４９】
（実施例１Ｂ）
アミノ酸系分散剤の濃度（含有率）を５質量％に代えて１０質量％とした以外は実施例１Ａと同様にして界面活性剤の吸着量を測定した。得られた測定結果を図３のグラフの界面活性剤濃度１０質量％の直線上にプロットした。このプロットした点（界面活性剤濃度１０質量％）をｘ軸に平行にシフトさせて検量線に到達する（界面活性剤濃度７.２質量％）までの界面活性剤濃度の変化、すなわち湿式ニッケル粉末に吸着したアミノ酸系分散剤濃度は２.８質量％となる。使用した測定用試料は３ｇであるので、本実施例１Ｂで湿式ニッケル粉末に吸着したアミノ酸系分散剤量は３ｇ×２.８÷１００＝０.０８ｇと算出することができる。実施例１Ａと実施例１Ｂで使用した湿式ニッケル粉末は同一の材料であるため、本湿式ニッケル粉末に吸着するアミノ酸系分散剤量は、算術平均をとって約０.０７ｇであると評価することができる。
【００５０】
（実施例１Ｃ）
使用した無機粉末を湿式ニッケル粉末に代えて乾式法で作製したニッケル粉末（以下、乾式ニッケル粉末）とした以外は実施例１Ａと同様にして界面活性剤の吸着量を測定した。得られた測定結果を図３のグラフの界面活性剤濃度５質量％の直線上にプロットした。このプロットした点（界面活性剤濃度５質量％）をｘ軸に平行にシフトさせて検量線に到達する（界面活性剤濃度４.３質量％）までの界面活性剤濃度の変化、すなわち乾式ニッケル粉末に吸着したアミノ酸系分散剤濃度は０.７質量％となる。使用した測定用試料は３ｇであるので、本実施例１Ｃで乾式ニッケル粉末に吸着したアミノ酸系分散剤量は３ｇ×０.７÷１００＝０.０２ｇと算出することができる。
【００５１】
（実施例１Ｄ）
使用した無機粉末を湿式ニッケル粉末に代えて乾式ニッケル粉末とした以外は実施例１Ｂと同様にして界面活性剤の吸着量を測定した。得られた測定結果を図３のグラフの界面活性剤濃度１０質量％の直線上にプロットした。このプロットした点（界面活性剤濃度１０質量％）をｘ軸に平行にシフトさせて検量線に到達する（界面活性剤濃度８.７質量％）までの界面活性剤濃度の変化、すなわち乾式ニッケル粉末に吸着したアミノ酸系分散剤濃度は１.３質量％となる。使用した測定用試料は３ｇであるので、本実施例１Ｄで乾式ニッケル粉末に吸着したアミノ酸系分散剤量は３ｇ×１.３÷１００＝０.０４ｇと算出することができる。
【００５２】
実施例１Ｃと実施例１Ｄで使用した乾式ニッケル粉末は同一の材料であるため、本乾式ニッケル粉末に吸着するアミノ酸系分散剤量は、算術平均をとって約０.０３ｇと評価することができる。上記実施例１Ａ〜１Ｄの結果から、ニッケル粉末の製造方法の違いによる吸着量の差が、本評価により明確に区別できることが分かる。
【００５３】
（実施例２Ａ）
使用した界面活性剤をアミノ酸系分散剤に代えてアミン系分散剤とした以外は実施例１Ａと同様にして界面活性剤の吸着量を測定した。基準試料の吸光度は０.６３（界面活性剤濃度０質量％）、０.６０（界面活性剤濃度５質量％）、０.５７（界面活性剤濃度１０質量％）、０.５０（界面活性剤濃度２０質量％）であった。得られた測定結果を図４のグラフの界面活性剤濃度５質量％の直線上にプロットした。このプロットした点（界面活性剤濃度５質量％）をｘ軸に平行にシフトさせて検量線に到達する（界面活性剤濃度３.１質量％）までの界面活性剤濃度の変化、すなわち湿式ニッケル粉末に吸着したアミン系分散剤濃度は１.９質量％となる。使用した測定用試料は３ｇであるので、本実施例２Ａで湿式ニッケル粉末に吸着したアミン系分散剤量は３ｇ×１.９÷１００＝０.０６ｇと算出することができる。
【００５４】
（実施例２Ｂ）
アミン系分散剤の濃度（含有量）を５質量％に代えて１０質量％とした以外は実施例２Ａと同様にして界面活性剤の吸着量を測定した。得られた測定結果を図４のグラフの界面活性剤濃度１０質量％の直線上にプロットした。このプロットした点（界面活性剤濃度１０質量％）をｘ軸に平行にシフトさせて検量線に到達する（界面活性剤濃度９.２質量％）までの界面活性剤濃度の変化、すなわち湿式ニッケル粉末に吸着したアミン系分散剤濃度は０.８％となる。使用した測定用試料は３ｇであるので、本実施例２Ｂで湿式ニッケル粉末に吸着したアミン系分散剤量は３ｇ×０.８÷１００＝０.０２ｇと算出することができる。実施例２Ａと実施例２Ｂで使用した湿式ニッケル粉末は同一の材料であるため、本湿式ニッケル粉末に吸着するアミン系分散剤量は、算術平均をとって約０.０４ｇと評価することができる。
【００５５】
（実施例２Ｃ）
使用した無機粉末を湿式ニッケル粉末に代えて乾式ニッケル粉末とした以外は実施例２Ａと同様にして界面活性剤の吸着量を測定した。得られた測定結果を図４のグラフの界面活性剤濃度５質量％の直線上にプロットした。このプロットした点（界面活性剤濃度５質量％）をｘ軸に平行にシフトさせて検量線に到達する（界面活性剤濃度４.６質量％）までの界面活性剤濃度の変化、すなわち乾式ニッケル粉末に吸着したアミン系分散剤濃度は０.４質量％となる。使用した測定用試料は３ｇであるので、本実施例２Ｃで乾式ニッケル粉末に吸着したアミン系分散剤量は３ｇ×０.４÷１００＝０.０１ｇと算出することができる。
【００５６】
（実施例２Ｄ）
使用した無機粉末を湿式ニッケル粉末に代えて乾式ニッケル粉末とした以外は実施例２Ｂと同様にして界面活性剤の吸着量を測定した。得られた測定結果を図４のグラフの界面活性剤濃度１０質量％の直線上にプロットした。このプロットした点（界面活性剤濃度１０質量％）をｘ軸に平行にシフトさせて検量線に到達する（界面活性剤濃度９.２質量％）までの界面活性剤濃度の変化、すなわち、乾式ニッケル粉末に吸着したアミン系分散剤濃度は０.８質量％となる。使用した測定用溶剤は３ｇであるので、本実施例２Ｄで乾式ニッケル粉末に吸着したアミノ酸系分散剤量は３ｇ×０.８÷１００＝０.０２ｇと算出することができる。
【００５７】
実施例２Ｃと実施例２Ｄで使用した乾式ニッケル粉末は同一の材料であるため、本乾式ニッケル粉末に吸着するアミン系分散剤量は、算術平均をとって約０.０２ｇと評価することができる。上記実施例２Ａ〜２Ｄの結果から、分散剤の種類を変えてもニッケル粉末の製造方法の違いによる吸着量の差が、本評価により明確に区別できることが分かる。また、分散剤の違いによる吸着量の差も、本評価により明確に区別できることが分かる。
【００５８】
（実施例３Ａ）
湿式ニッケル粉末に代えてチタン酸バリウム粉末とした以外は実施例２Ａと同様にして界面活性剤の吸着量を測定した。基準試料の吸光度は０.６３（界面活性剤濃度０質量％）、０.６０（界面活性剤濃度５質量％）、０.５７（界面活性剤濃度１０質量％）、０.５０（界面活性剤濃度２０質量％）であった。得られた測定結果を図５のグラフの界面活性剤濃度５質量％の直線上にプロットした。このプロットした点（界面活性剤濃度５質量％）をｘ軸に平行にシフトさせて検量線に到達する（界面活性剤濃度４.６質量％）までの界面活性剤濃度の変化、すなわち、チタン酸バリウム粉末に吸着したアミン系分散剤濃度は０.４質量％となる。使用した測定用溶剤は３ｇであるので、本実施例３Ａでチタン酸バリウム粉末に吸着したアミン系分散剤量は３ｇ×０.４÷１００＝０.０１ｇと算出することができる。
【００５９】
（実施例３Ｂ）
アミン系分散剤の濃度（含有量）を５質量％に代えて１０質量％とした以外は実施例３Ａと同様にして界面活性剤の吸着量を測定した。得られた測定結果を図５のグラフの界面活性剤濃度１０質量％の直線上にプロットした。このプロットした点（界面活性剤濃度１０質量％）をｘ軸に平行にシフトさせて検量線に到達する（界面活性剤濃度９.２質量％）までの界面活性剤濃度の変化、すなわちチタン酸バリウム粉末に吸着したアミン系分散剤濃度は０.８％となる。使用した測定用溶剤は３ｇであるので、本実施例３Ｂでチタン酸バリウム粉末に吸着したアミン系分散剤量は３ｇ×０.８÷１００＝０.０２ｇと算出することができる。
【００６０】
（実施例３Ｃ）
アミン系分散剤の濃度（含有量）を５質量％に代えて２０質量％とした以外は実施例３Ａと同様にして界面活性剤の吸着量を測定した。得られた測定結果を図５のグラフの界面活性剤濃度２０質量％の直線上にプロットした。このプロットした点（界面活性剤濃度２０質量％）をｘ軸に平行にシフトさせて検量線に到達する（界面活性剤濃度２０質量％）までの界面活性剤濃度の変化、すなわちチタン酸バリウム粉末に吸着したアミン系分散剤濃度は０.０質量％となる。本実施例３Ｃではチタン酸バリウム粉末に吸着したアミノ酸系分散剤量は０.００質量ｇと算出することができる。
【００６１】
実施例３Ａと実施例３Ｂ、実施例３Ｃで使用したチタン酸バリウム粉末は同一の材料であるため、本チタン酸バリウム粉末に吸着するアミン系分散剤量は、約０.０１ｇであると考えられる。上記実施例２Ａ〜２Ｄ及び実施例３Ａ〜３Ｃの結果から、無機粉末材料の違いや分散剤の種類の違いによる吸着量の差が、本評価により明確に区別できることが分かる。
【図１】
2020193373.tif 000003
【図２】
2020193373.tif 000004
【図３】
2020193373.tif 000005
【図４】
2020193373.tif 000006
【図５】
2020193373.tif 000007